(57)【要約】【課題】鉛蓄電池を低ＳＯＣ領域で使用した際の寿命特性を改善すること。【解決手段】負極活物質中にパラジウムを含み、負極活物質としてのＰｂ１００質量部につき、パラジウムを０．００００３〜０．００５質量部含む鉛蓄電池を示す。負極活物質にパラジウム添加することに替えて、負極格子としての鉛合金中のパラジウム濃度を０．００００１質量％〜０．００３質量％とする。あるいは、電解液１ｌ中に含まれるパラジウムを０．０２ｍｍｏｌ〜１．０ｍｍｏｌとする。これらの構成は、特に、正極−負極の極板間距離を１．５０ｍｍ以下とした鉛蓄電池に有効である。【選択図】なし【特許請求の範囲】
【請求項１】
負極活物質中にパラジウムを含み、負極活物質としてのＰｂ１００質量部につき、パラジウムを０．００００３〜０．００５質量部含む鉛蓄電池。
【請求項２】
負極格子を構成するＰｂもしくはＰｂ合金中にパラジウムを含み、前記ＰｂもしくはＰｂ合金中に含まれるパラジウム濃度が０．００００１質量％〜０．００３質量％である鉛蓄電池。
【請求項３】
電解液中にパラジウムを含み、電解液１ｌ中に含まれるパラジウムを０．０２ｍｍｏｌ〜１．０ｍｍｏｌとした鉛蓄電池。
【請求項４】
正極−負極の極板間距離を１．５０ｍｍ以下とした請求項１〜３に記載の鉛蓄電池。
【発明の詳細な説明】
【技術分野】
【０００１】
本発明は鉛蓄電池に関するものである。
【背景技術】
【０００２】
自動車のエンジン始動用電池として、主に鉛蓄電池が用いられている。鉛蓄電池の保守点検にかかる手間を抑制し、メンテナンスフリー性を高めるための試みが種々なされてきた。
【０００３】
特に、格子合金や活物質中にＳｂがある程度以上含まれた場合、負極での自己放電が進行しやすく、また電解液中の水分減少量も多くなり、メンテナンスフリー性が低下するため、その含有量を例えば５０ｐｐｍ程度以下に制限することが行われている。
【０００４】
近年、環境的側面から、燃費向上を目的とした、車両のＨＥＶ化、アイドルストップ車両化の流れが加速してきている。このような車両では、従来の車両と比較して鉛蓄電池の使用モードも大きく異なってきている。
【０００５】
従来の車両に用いる鉛蓄電池では、充電状態（ＳＯＣ）は９５〜１００％といった高い領域で使用される頻度が高いことから、鉛蓄電池には高い耐過充電性能が求められていた。一方、ＨＥＶやアイドルストップ車両では、鉛蓄電池に回生充電機能を持たせるため、そのＳＯＣは従来の車両よりも低い領域で制御される。また、このような鉛蓄電池では、従来の車両に比較し、各種の電子機器や頻繁に行われるエンジン始動のために、より放電量は増加する傾向にある。
【０００６】
すなわち、従来の車両では高ＳＯＣ領域において過充電傾向で使用される一方で、前記したような新しいタイプの車両では低ＳＯＣ領域で深放電が頻繁に入る使用モードとなっている。
【０００７】
このような、低ＳＯＣ領域で深放電が頻繁に入るような使用モードにおける電池寿命を確保する上で、鉛蓄電池の充電受け入れ性をさらに高める必要が出てきている。
【０００８】
鉛蓄電池の充電受け入れ性を高めるため、負極活物質中にカーボンを添加したり、防縮剤として添加するリグニンの組成や量を検討することが行われてきている。しかしながら、いずれも鉛蓄電池中において、これらの添加物は溶出あるいは分解されるため、その効果は次第に低下していくという欠点があった。
【０００９】
特許文献１には、Ｓｂを代表として、負極の水素過電圧を低下させるような物質を負極に添加することによって、充電時の負極の電位を貴に移行させ、充電電圧を低下させること、そして、その結果、充電受け入れ性が向上し、低ＳＯＣ−深放電での寿命特性が改善されることが示されている。
【特許文献１】特開２００３−３４６８８８号公報
【発明の開示】
【発明が解決しようとする課題】
【００１０】
しかし、Ｓｂの添加は当然のことながら鉛蓄電池の自己放電を増大させる。したがって、その添加量は微量に制限されるが、また、特に低ＳＯＣ領域で深い放電が入る使用モードではＳｂは負極格子の腐食の要因となる。特に負極耳部や格子骨部の腐食は集電効率を低下させ、これらの部位に断線が発生した場合には電池の放電容量が急激に低下するという課題があった。
【課題を解決するための手段】
【００１１】
前記した課題を解決するために、本発明の請求項１に係る発明は、負極活物質中にパラジウムを含み、負極活物質としてのＰｂ１００質量部につき、パラジウムを０．００００３〜０．００５質量部含む鉛蓄電池を示すものである。
【００１２】
また、本発明の請求項２に係る発明は、負極格子を構成するＰｂもしくはＰｂ合金にパラジウムを含み、前記のＰｂもしくはＰｂ合金に含まれるパラジウム濃度が０．００００１〜０．００３質量％である鉛蓄電池を示すものである。
【００１３】
さらに、本発明の請求項３に係る発明は、電解液中にパラジウムを含み、電解液１ｌ中に含まれるパラジウムを０．０２ｍｍｏｌ〜１．０ｍｍｏｌとした鉛蓄電池を示すものである。
【００１４】
そして、本発明の請求項４に係る発明は、請求項１〜３の鉛蓄電池において、正極−負極の極板間距離を１．５０ｍｍ以下とした鉛蓄電池を示すものである。
【発明の効果】
【００１５】
前記した本発明の鉛蓄電池は、優れた充電受け入れ性を有し、低ＳＯＣ−深放電における寿命特性を顕著に改善する。またＳｂ添加で見られたような自己放電特性の低下や負極格子部の腐食を抑制するという顕著な効果を奏する。
【発明を実施するための最良の形態】
【００１６】
（第１の実施の形態）
本発明の第１の実施形態による鉛蓄電池は、負極活物質中にパラジウムを含む。パラジウム含有量としては、負極活物質としてのＰｂ１００質量部に対してパラジウムを０．００００３質量部から０．００５質量部を含む。
【００１７】
このような含有範囲のパラジウムを負極活物質に含有させることで、負極の充電受け入れ性が改善され、低ＳＯＣ−深放電での充放電サイクル寿命を顕著に改善することができる。また、パラジウムはアンチモンのような負極格子体の腐食を進行させることがないため、信頼性の面で非常に優れた鉛蓄電池を得ることができる。負極格子の水素過電圧を低下させることによって、定電圧充電時における充電電流を増大させることにより、充電受入性が顕著に改善される。
【００１８】
パラジウムの添加方法としては、酸化パラジウム（ＰｄＯ）、硫酸パラジウム（ＰｄＳＯ4）等のパラジウム化合物を負極活物質ペーストに添加する方法を用いることができる。また、一般に市販されている、粒径０．５〜５μｍ程度のパラジウムの金属粉末を原料鉛粉に添加してもよい。ただし、臭化パラジウム（ＰｄＢｒ2）、塩化パラジウム（ＰｄＣｌ2）、酢酸パラジウム（（ＣＨ3ＣＯＯ）2Ｐｄ）といったハロゲンや酢酸基を含むパラジウム塩は、鉛を腐食する場合があるため、好ましくない。
【００１９】
例えば、酸化度７０％の鉛粉（鉛粉１００質量部中、ＰｂＯ７０質量部とＰｂ３０質量部を含む混合物）１００ｋｇにパラジウムを添加する場合、鉛粉１００ｋｇ中に含まれるＰｂは９４．９８ｋｇとなる。したがって、Ｐｂ１００質量部に対してパラジウムを０．００５質量部添加する場合、鉛粉１００ｋｇに添加すべきパラジウム量は４．７４９ｇとなる。酸化パラジウムとして添加する場合は、５．４６３１ｇの酸化パラジウムを酸化度７０％の鉛粉に添加し、水と希硫酸で混練し、負極活物質ペーストとすればよい。
【００２０】
上記で得た負極活物質ペーストを負極格子体に充填し、熟成乾燥して得た負極板を用いれば、本発明の鉛蓄電池を得ることができる。
【００２１】
なお、パラジウム含有量が負極活物質としてのＰｂ１００質量部に対して０．００００３質量部未満となる場合、充電受け入れ性の改善効果が殆ど見られないことから、少なくともＰｂ１００質量部に対して０．００００３質量部以上を含ませることが必須である。
【００２２】
また、負極活物質としてのＰｂ１００質量部に対して０．００５質量部を超える量のパラジウムは、自己放電特性を低下させるため、好ましくない。但し、このような量のパラジウムの含有においても負極格子体の腐食を促進することはないため、アンチモン添加に比較して、非常に好ましい。
【００２３】
鉛蓄電池において、アンチモンを負極活物質に添加した場合、充放電の繰り返しによって、アンチモンが負極格子の特に耳部に優先的に再析出し、負極格子耳部を腐食させる。一方、パラジウムではこのような負極格子耳部への再析出の度合いが、アンチモンに比較して少なく、負極格子耳の腐食が抑制されると推測される。パラジウム添加量に応じて負極の自己放電量も増大するため、許容できる自己放電量の範囲でパラジウム添加量の上限を決定すればよい。
【００２４】
（第２の実施形態）
本発明の第１の実施形態による鉛蓄電池は、負極格子としてのＰｂもしくはＰｂ合金中にパラジウムを含む。パラジウム濃度は、負極格子用のＰｂもしくはＰｂ合金中に０．００００１質量％〜０．００３質量％とする。
【００２５】
このような量のパラジウムを負極格子体に含有させることで、負極格子の水素過電圧を低下させることによって、定電圧充電時における充電電流を増大させることにより、負極の充電受け入れ性が改善され、低ＳＯＣ−深放電での充放電サイクル寿命を顕著に改善することができる。また、パラジウムはアンチモンのような負極格子体の腐食を進行させることがないため、信頼性の面で非常に優れた鉛蓄電池を得ることができる。
【００２６】
なお、パラジウム含有量が負極格子中の含有濃度として０．００００１質量％未満とした場合、充電受け入れ性の改善効果が殆ど見られないことから、少なくとも０．００００１質量％以上を含ませることが必須である。
【００２７】
また、負極格子合金中における０．００３質量％を超える濃度のパラジウムは、鉛蓄電池の自己放電特性を低下させるため、好ましくない。但し、このような濃度のパラジウムの含有においても負極格子体の腐食を促進することはないため、第１の実施形態と同様、Ｓｂ添加で発生するような負極格子体の腐食抑制効果と、充電受入性改善効果を両立して得ることができる上で、Ｓｂ添加に比較して非常に好ましい。
【００２８】
そして、このような量のパラジウムを含むＰｂもしくはＰｂ合金からなる負極格子体に公知の負極活物質ペーストを充填し、熟成乾燥して得た負極板を用いることによって、本発明の第２の実施形態による鉛蓄電池を得ることができる。
【００２９】
（第３の実施形態）
本発明の第３の実施形態による鉛蓄電池は、電解液中にパラジウムを含み、電解液１ｌ中（電解液温度２０℃基準）に含まれるパラジウムを０．０２ｍｍｏｌ〜１．０ｍｍｏｌとする。
【００３０】
このような含量のパラジウムを電解液に含有させることで、負極板の水素過電圧が低下し、定電圧充電時の充電電気量が増大、すなわち充電受入性が改善される。そのため、低ＳＯＣ−深放電での充放電サイクル寿命を顕著に改善することができる。また、電解液中に含有したパラジウムは、前記した第１および第２の実施形態において、負極に含有したパラジウムと同様、Ｓｂ添加で見られるような、負極格子体、特に耳部での腐食を進行させることがない。
【００３１】
なお、電解液中へのパラジウムの添加方法として、例えば前記したような、硫酸パラジウムを電解液に添加することができる。
【００３２】
上記の硫酸パラジウムの添加量は電解液１ｌ（２０℃基準）当たりパラジウムとして０．０２ｍｍｏｌ〜１．０ｍｍｏｌに相当する量とする。電解液１ｌ（２０℃基準）当たりのパラジウム含有量が０．０２ｍｍｏｌ未満の場合は、充電受け入れ性の向上効果は顕著に得られない。一方、電解液１ｌ（２０℃基準）当たりのパラジウム量が１．０ｍｍｏｌを超えて多くなると、自己放電量が増加するため、好ましくない。
【００３３】
さらに、前記した本発明の第１、第２および第３の実施形態は、特に正極板面と負極板面間の距離が１．５０ｍｍ以下の鉛蓄電池に適用することが好ましい。
【００３４】
従来の鉛蓄電池において、電解液、負極活物質あるいは負極格子体に微量のアンチモンを添加する場合、前記した極板間距離が１．５０ｍｍ以下において、アンチモン添加による自己放電量の増大が認められる。
【００３５】
本発明のパラジウムを含有させる構成では、極板間距離が１．５０ｍｍ以下とした場合においても自己放電量の増大量は、アンチモンを含有させる構成に比較して少ない。したがって、本発明の構成では、極板間距離は自己放電量に大きく影響しないため、高率放電特性を確保する等の目的で、極板間距離を１．５０ｍｍ以下とせざるを得ない鉛蓄電池に特に好適である。
【実施例】
【００３６】
前記した第１、第２および第３の実施形態の鉛蓄電池と、比較例による鉛蓄電池（それぞれＪＩＳ  Ｄ５３０１に規定する５５Ｄ２３形始動用鉛蓄電池（１２Ｖ４８Ａｈ））を作成し、自己放電特性と、低ＳＯＣ−深放電寿命試験およびこの寿命試験における負極格子の腐食度合いを評価した。
【００３７】
（１）電池Ａ群（電池Ａ１〜Ａ８）
電池Ａ群は、負極活物質中に種々の含有量のパラジウムを含む鉛蓄電池である。負極活物質へのパラジウムの添加は、第１の実施形態で記載したように、粒径０．５〜５．０μｍ径のパラジウム粉を酸化度７０％の原料鉛粉に添加し、さらに原料鉛粉１００質量部に対して各々０．１質量部に対応するカーボン、リグニンおよび硫酸バリウムを添加し、混合した後、水と希硫酸で混練して負極活物質ペーストとした。
【００３８】
上記の負極活物質ペーストをＰｂ−０．０６質量％Ｃａ−０．２５質量％Ｓｎの組成を有したエキスパンド格子体に充填し、熟成乾燥して負極板を作成した。この負極板と、常法によって得た正極板を組み合わせた電池を電池Ａ群とした。なお、上記の負極格子合金にはパラジウムを含まない。
【００３９】
また、正極板は上記と同様の酸化度７０％の原料鉛粉を水と硫酸で混練して得た正極活物質ペーストをＰｂ−０．０６質量％Ｃａ−１．６０質量％Ｓｎ組成を有するエキスパンド格子体に充填し、熟成乾燥して得たものである。
【００４０】
電池Ａ群における負極活物質中のパラジウム量は、表１に示すように、負極活物質としてのＰｂ１００質量部につき、パラジウムを０〜０．０２０質量部の範囲で変化させた。さらに、負極板を微孔性ポリエチレンの袋状セパレータで被覆した構成とし、正極板面−負極板面間の距離を１．３０ｍｍとした。さらに電解液は２０℃換算で密度１．２８０ｇ／ｃｍ3の希硫酸とした。なお、この電解液中にパラジウムは含まない。
【００４１】
【表１】
2007305369.tif 000002
【００４２】
（２）電池Ｂ群（電池Ｂ１〜Ｂ５）
電池Ｂ群は、負極格子にパラジウムを種々の含有量で含有させた鉛蓄電池である。表２に示すように、負極格子合金中のパラジウムの含有濃度は、０．０００００８〜０．０１質量％とした。なお、負極格子合金は０．０６質量％のＣａおよび０．２５質量％のＳｎを含むＰｂ合金である。
【００４３】
【表２】
2007305369.tif 000003
【００４４】
上記の負極格子体に原料鉛粉１００質量部に対して各々０．１質量部に対応するカーボン、リグニンおよび硫酸バリウムを添加し、混合した後、水と希硫酸で混練して得た負極活物質ペーストを充填し、熟成乾燥して負極板を得た。
【００４５】
正極板は上記と同様の酸化度７０％の原料鉛粉を水と硫酸で混練して得た正極活物質ペーストをＰｂ−０．０６質量％Ｃａ−１．６０質量％Ｓｎ組成を有するエキスパンド格子体に充填し、熟成乾燥して得たものである。
【００４６】
また、電池Ｂ群においても、電池Ａ群と同様、負極板を微孔性ポリエチレンの袋状セパレータで被覆した構成とし、正極板面−負極板面間の距離を１．３０ｍｍとした。さらに電解液は２０℃換算で密度１．２８０ｇ／ｃｍ3の希硫酸とした。なお、この電解液中にパラジウムは含まない。
【００４７】
（３）電池Ｃ群（電池Ｃ１〜Ｃ５）
電池Ｃ群は、電解液中にパラジウムを種々の含有量で含む鉛蓄電池である。表３に示すように、電解液へのパラジウムの添加量は、２０℃における電解液１ｌ当たり０．０１ｍｍｏｌ〜１．０ｍｍｏｌとしたものである。なお、電解液は２０℃における密度１．２８０ｇ／ｃｍ3の希硫酸中に所定量の硫酸パラジウムを添加して調整した。
【００４８】
【表３】
2007305369.tif 000004
【００４９】
電池Ｃ群では負極格子合金中にパラジウムを含まず、０．０６質量％のＣａおよび０．２５質量％のＳｎを含むＰｂ合金を用いている。このような組成の負極格子に、酸化度７０％の原料鉛粉１００質量部に対して各々０．１質量部に対応するカーボン、リグニンおよび硫酸バリウムを添加し、混合した後、水と希硫酸で混練して得た負極活物質ペースト充填し、熟成乾燥して得た負極板を用いた。なお、負極活物質ペースト中にパラジウムは含まれない。
【００５０】
また、正極板は、上述の電池Ａ群およびＣ群に用いたものと同様の正極活物質ペーストをＰｂ−０．０６質量％Ｃａ−１．６０質量％Ｓｎ組成を有するエキスパンド格子体に充填し、熟成乾燥したものである。
【００５１】
（４）電池Ｄ
電池Ｄは、電池Ａ群における負極活物質へ添加したパラジウムに替えてアンチモンを添加したものである。アンチモン添加量は、負極活物質のＰｂ１００質量部に対して０．００５質量部とし、前記した酸化度７０％の原料鉛粉に、アンチモン酸化物（Ｓｂ2Ｏ3）を添加した。パラジウムを含まず、パラジウムに替えてアンチモンを含む他は電池群Ｃと変わるところはない。
【００５２】
（５）電池Ｅ
電池Ｅは、電池Ｂ群における負極格子中へのパラジウム添加に替えてアンチモンを添加したものである。負極格子合金中のアンチモン濃度は０．００５質量％である。負極格子合金中にパラジウムを含まず、パラジウムに替えてアンチモンを含む他は電池Ｂ群と変わるところはない。
【００５３】
（６）電池Ｆ
電池Ｆは、電池Ｃ群における電解液へのパラジウム添加に替えてアンチモンを添加したものである。電解液１ｌ（２０℃）中に含まれるアンチモン量は０．０００５ｍｏｌである。その他は電池Ｃ群と変わるところはない。
【００５４】
上記の各電池について、自己放電特性、低ＳＯＣ領域での寿命試験、およびこの寿命試験における負極格子耳の厚み減少率を評価した。
【００５５】
自己放電特性としては、初期状態の試験電池について６０℃１カ月放置前後の５時間率容量を計測し、放置前の容量に対する放置後の容量の百分率を容量残存率として評価した。
【００５６】
寿命試験方法としては、以下の手順により行った。
【００５７】
まず、２５℃雰囲気下で、試験電池を１０Ａ定電流で、電池電圧が１０．５Ｖとなるまで放電する。その後、電池端子間に１２Ｗ電球を接続し、４８時間放置することにより試験電池を過放電した。その後、試験電池を１４．５Ｖ定電圧（最大電流２５Ａ）で８時間充電し、以下に示す充放電サイクルを行った。
【００５８】
充放電サイクル条件は、２５℃雰囲気下において、２５Ａ放電２０秒と１４Ｖ定電圧充電（最大充電電流２５Ａ）４０秒とを７２００サイクル繰り返した後に、このサイクルによる質量減（ＷL）を計測する。その後、３００Ａで３０秒間放電し、３０秒目の放電電圧（Ｖ30）を計測する。その後、質量減（ＷL）分の水を鉛蓄電池に補水する。
【００５９】
上記の充放電７２００サイクル毎のＶ30が７．２Ｖに低下するまでの充放電サイクル数を寿命サイクル数とする。なお、通常、始動用鉛蓄電池においてＪＩＳ  Ｄ５３０１で規定される軽負荷寿命試験は、２５Ａ放電４分と、最大電流２５Ａとした定電圧充電１０分のサイクルで構成されるが、本試験では、軽負荷寿命試験よりもＳＯＣが低い状態で充放電が頻繁に行われる試験条件とした。
【００６０】
寿命サイクル数の算出方法は以下の通りとした。ｎ回目に計測したＶ30電圧（充放電サイクル数は７２００×ｎ）で、初めてＶ30が７．２Ｖ以下となったとき、そのＶ30をＶｎとする。そして、前回（ｎ−１回目）のＶ30電圧をＶｎ−１としたときに、縦軸をＶ30、横軸を充放電サイクル数のグラフにおいて、座標（７２００（ｎ−１）、Ｖｎ−１）と座標（７２００ｎ、Ｖｎ）間を直線Ｌで結び、この直線ＬとＶ30＝７．２との交点における横軸の値を寿命サイクル数とした。
【００６１】
また、寿命試験が終了した各電池について、電池の分解調査を行い、負極の耳腐食率を求めた。なお、試験前の初期状態の負極格子耳断面積をＳ、寿命試験後の負極格子耳断面積をＳＥとし、｛１００×（Ｓ−ＳＥ）／Ｓ｝として求めた耳断面積の減少率を耳腐食率とした。なお、試験前の初期状態における負極格子耳断面積は（幅）１３．０ｍｍ×（厚み）０．７ｍｍ＝９．１ｍｍ2としており、耳腐食率５０％の場合、腐食によって断面積が４．５５ｍｍ2減少したことに相当する。
【００６２】
上記の寿命試験での、負極格子耳腐食率および寿命サイクル数の結果、さらには放置後の容量残存率の結果を表４に示す。なお、寿命サイクル数に関しては電池Ａ１における寿命サイクル数に対する百分率として示した。
【００６３】
【表４】
2007305369.tif 000005
【００６４】
表４に示した結果から、本発明によれば、放置後の容量残存率の低下と、負極格子耳の腐食を抑制しつつ、すぐれた寿命特性を得ることができことがわかる。本実施例での寿命試験では低ＳＯＣ領域で行われる試験であり、パラジウムを負極活物質、負極格子体あるいは電解液中に適切な量、含有させることにより、充電受け入れ性が向上し、良好な寿命特性を得ることができた。
【００６５】
パラジウムに替えてアンチモンを添加した場合、寿命特性を改善できるが、残存容量維持率、すなわち自己放電性能が低下し、実施例での充放電サイクルによって負極格子の腐食も進行するため、好ましくない。
【００６６】
次に、電池Ａ１、電池Ａ４、電池Ｂ３、電池Ｃ３、電池Ｄ、電池Ｅおよび電池Ｆについて、表５に示すように、それぞれ正極板面−負極板面間距離を１．４ｍｍから、１．０〜２．０ｍｍに変化させた電池を作成した。表５に示した各電池について、前記したと同様の放置後の容量残存率、寿命試験および寿命試験後における負極格子耳腐食率を計測した結果を表５に併せて示す。なお、寿命サイクル数については、表４に示したと同様、電池Ａ１の寿命サイクル数に対する百分率で示している。
【００６７】
【表５】
2007305369.tif 000006
【００６８】
表５に示した結果から、本発明の電池およびパラジウムもしくはアンチモンを負極格子、負極活物質および電解液のいずれにも含まない比較例の電池（Ａ１、Ａ１−１．０、Ａ１−１．５、Ａ１−２．０）において、極板間距離の変化は放置後の残存容量、寿命特性および負極耳腐食率に大きく影響していないが、負極活物質、負極格子および電解液のいずれかにアンチモンを含む比較例の電池では極板間距離が１．５ｍｍ以下となった場合に放置後の残存容量と寿命特性とが低下し、負極格子耳腐食率も高くなることがわかる。
【００６９】
一般に極板間距離は、高率放電特性を向上する目的でより短く設定されるが、アンチモンを含む比較例の電池では、極板間距離が１．５ｍｍ以下とした場合、アンチモン添加による不具合、すなわち自己放電特性の低下および負極耳腐食が進行しやすくなるという欠点があった。
【００７０】
本発明の構成では、極板間距離が１．５ｍｍ以下となるような構成であっても、優れた自己放電特性、寿命特性を実現し、また負極格子耳の腐食も抑制できる。
【産業上の利用可能性】
【００７１】
本発明によれば、鉛蓄電池の自己放電特性の低下と負極耳の腐食を抑制しながら、長寿命の鉛蓄電池を提供できることから、始動用鉛蓄電池をはじめとする、各種用途の鉛蓄電池に好適である。